Brevet FR2553565A1 — publié le 19850419

Procédé d'élaboration de brins supraconducteurs multifilamentaires à partir de chalcogénure ternaire de molybdène La présente invention est relative aux brins supraconducteurs constitués de filaments supraconducteurs à base de chaleogénure ternaire 5 de molybdène, assemblés au sein d'une matrice stabilisatrice métallique, non supraconductrice, à base de cuivre, qui évacue la chaleur dégagée et constitue un shunt électrique pour les régions des filaments supraconducteurs ayant perdu leur état supraconducteur par suite d'un échauffement local. Des tentatives sont faites pour réaliser des filaments supraconducteurs à partir de chalcogénures ternaires de molybdène de la forme Mx Mo 6 X 8 dans laquelle M peut être un élément 3 d, un alcalin, alcalino-terreux, terres rares, argent, cadmium, indium, étain, plomb, x variant de 1 à 4 selon l'élément M et X un élément souffre, sodium, 15 sélénium, tellure, couramment appelés "phases de Chevrel", en raison de leur champ critique extrêmement élevé, très supérieur à celui du niobium titane Elles ont porté, pour l'essentiel sur le composé le plus performant Pb Mo 658 mais elles n'ont pas permis d'atteindre les densités de courants critiques escomptées à partir des propriétés supraconductrices 20 manifestées par-les échantillons massifs. Les phases de Chevrel ne sont pas ductiles en raison de leur structure cristallographique particulière et doivent être mises en oeuvre sous forme de poudre pour la réalisation de filaments supraconducteurs Elles sont en outre polluées par le cuivre dont elles doivent 25 être protégées par un gainage métallique approprié Divers essais ont été faits en compactant une poudre de Pb Mo 658 dans des gaines d'argent, molybdène, niobium, plomb, tantale entourées extérieurement de cuivre et tréfilées et étirées selon les techniques classiques de câblerie Au cours de ces opérations la phase de Chevrel perd ses propriétés supracon30 ductrices mais peut les récupérer au niveau des grains de poudre par un traitement thermique à 8000 C pendant quelques heures La densité de courant au niveau d'un filament reste faible semble t-il, en raison des porosités entre les grains de poudre Ce défaut devrait pouvoir être éliminé par frittage mais la température exigée, supérieure à 1100 C est 35 incompatible avec la présence de cuivre dans la matrice de stabilisation - 2 - 2553565 La présente invention a pour but de pallier le défaut précité et de parvenir à réaliser des brins supraconducteurs à base de phases de Chevrel présentant une densité de courant critique élevée sans pour autant nécessiter un traitement thermique final incompatible avec la présence de cuivre. Elle a pour objet un procédé d'élaboration de brins supraconducteurs consistant à mélanger à la poudre de phase de Chevrel, utilisée pour la confection des filaments supraconducteurs, une poudre métallique de granulométrie inférieure choisie parmi les composants de la phase de 10 Chevrel considérée ou parmi le groupe de métaux constitué par l'aluminium, l'argent, le gallium, le rhénium et le titane, à gainer ce mélange de poudre d'une paroi métallique protégeant la phase de Chevrel vis-àvis du cuivre choisie parmi le groupe de métaux constitué par le molybdène, le niobium, le tantale et le vanadium et à soumettre le brin 15 supraconducteur obtenu après étirage des filaments supraconducteurs au sein d'une matrice stabilisatrice à base de cuivre, à un traitement thermique final consistant en une cuisson à une température de l'ordre de 800 C pendant plusieurs dizaines d'heures. La paroi métallique renfermant le mélange des poudres, et proté20 geant la phase de Chevrel vis-à-vis du cuivre de la matrice stabilisatrice, est avantageusement revêtue intérieurement d'une couche métallique assurant un bon contact électrique choisie parmi le groupe de métaux constitué par l'aluminium, l'argent, le gallium, le rhénium et le titane. D'autres caractéristiques et avantages de l'invention ressortiront de la description ci-après d'un exemple de réalisation d'un brin supraconducteur constitué de filaments supraconducteurs à base de phase de Chevrel du type Pb Mo 6 58 additionnée de poudre d'argent réunis au sein d'une matrice stabilisatrice en cuivre. La synthèse de la phase de Chevrel Pb Mo 6 58 s'effectue à partir d'un mélange, en proportion stoechiométrique, des composants en poudre d'une granulométrie de 10 à 20 m, comprimé, placé dans des tubes de silice scellés sous vide, portés à une température de l'ordre de 1400 C pendant une dizaine d'heures puis lentement refroidis. Le produit fritté obtenu est ensuite broyé en une poudre présentant une granulomètrie moyenne de l'ordre de 20 m A cette poudre de phase de Chevrel de type Pb Mo 6 58 on mélange de la poudre d'argent d'une granulométrie moyenne de 1 l m dans une proportion pouvant atteindre plusieurs dizaines de pour cent Le mélange de poudre, soigneusement réalisé par agitation de l'ensemble, est compacté, par exemple par voie 5 isostatique pour réduire le taux de porosité Ce compactage aboutit à des bâtonnets qui ont, par exemple un diamètre de l'ordre de 6 mm Les bâtonnets sont alors introduits dans un tube de niobium de diamètre extérieur de 8 mm dont l'intérieur a été argenté sur une épaisseur de l'ordre de 10 m Le tout est introduit dans un tube de cuivre de diamètre 10 extérieure de 10 mm L'ensemble qui constitue "un étage O " est mis sous vide et scellés hermétiquement puis tréfilé et étiré à froid. Il peut être directement amené à un diamètre d'utilisation par exemple 0,3 mm et subir le traitement thermique final. Il peut également être amené à un diamètre de l'ordre de 2,5 mm o 15 il est tronçonné, les barreaux obtenus étant introduits dans un tube de cuivre de 10 mm de diamètre pour constitué un "étage 1 " à nouveau mis sous vide, scellés hermétiquement, tréfilé et étiré à froid Cette opération peut être répétée plusieurs fois pour constituer un brin à plusieurs dizaines ou plusieurs centaines de filaments supraconducteurs 20 noyés dans une matrice stabilisatrice en cuivre. Une fois le brin constitué et amené à son diamètre final, il subit un recuit de frittage et de régénération de la phase supraconductrice à une température de l'ordre de 800 C pendant quelques centaines d'heures. La poudre d'argent ajoutée à la poudre de Pb Mo 6 58 se place dans 25 les porosités des grains de Pb Mo 6 58 et diffuse dans ceux-ci au cours du traitement thermique final pour former à leurs zones de contact avec leurs composants non transformés, molybdène, soufre, une phase de Chevrel de type Ag 1,6 Mo 6,4 58 assurant la continuité supraconductrice entre grains. Au lieu de poudre d'argent on peut utiliser une poudre de gallium connu comme dopant pour le Pb Mo 6 58 ou d'aluminium, rhénium, titane connus pour ne pas dégrader les propriétés supraconductrices du Pb Mo 6 58 On peut également utiliser une poudre de chacun des éléments constitutifs de la phase de Chevrel Pb Mo 6 58, plomb, molybdène, 35 soufre à condition que le produit de départ ayant donné le Pb Mo 6 58 ait 4 2553565 été dosé hors proportion stoechiométrique de façon à rétablir celle-ci lors du mélange final des poudres. Le tube de niobium joue le rôle d'une barrière anti-diffusion qui assure la protection de la phase de Chevrel vis-à-vis du cuivre Il peut être remplacé par du molybdène, du tantale, du titane ou du vanadium. L'argenture interne du tube de niobium qui joue le rôle d'une barrière de contact peut être remplacée par une couche d'un autre métal tel que l'aluminium, le gallium, le rhénium, le titane qui ne pollue pas la phase de Chevrel tout en assurant un bon contact électrique. On peut, sans sortir du cadre de l'invention modifier certaines dispositions ou remplacer certains moyens par des moyens équivalents. REVENDICATIONS 1/ Procédé d'élaboration de brins supraconducteurs multifilamentaires à partir de chalcogénure ternaire de molybdène caractérisé en ce qu'il consiste à: mélanger une poudre de chalcogénure ternaire de molybdène à propriétés supraconductrices avec une poudre métallique de granulométrie inférieure choisie parmi les composants du chaleogénure ternaire de molybdène considéré ou parmi le groupe de métaux constitué par l'aluminium, l'argent, le gallium, le rhénium, le titane, gainer le mélange de poudre obtenu à l'aide d'une paroi métallique protégeant le chaleogénure ternaire de molybdène d'une pollution par le cuivre, ladite paroi métallique étant constituée à partir d'un groupe de métaux formé par le molybdène, le niobium, le tantale, le titane et le vanadium et soumettre le brin supraconducteur obtenu après étirage et tréfilage selon les techniques classiques de câblerie à un traitement thermique final consistant en une cuisson à une température de l'ordre de 800 C pendant plusieurs dizaines d'heures. 2/ Procédé selon la revendication 1, caractérisé en ce que ladite paroi 20 métallique renfermant le mélange des poudres et protégeant le chalcogénure ternaire de molybdène contre une pollution par le cuivre est revêtu intérieurement d'une couche métallique choisie parmi le groupe de métaux constitué par l'aluminium, l'argent, le gallium, le rhénium et le titane. 3/ Procédé selon la revendication 1, caractérisé en ce que la poudre de chalcogénure ternaire de molybdène est de type Pb Mo 6 58 et la poudre métallique une poudre d'argent. 4/ Procédé selon la revendication 3, caractérisé en ce que la paroi métallique protégeant le mélange de poudre de chaleogénure ternaire de 30 molybdène de type Pb Mo 6 58 et de poudre d'argent est revêtu intérieurement d'une couche d'argent. / Procédé selon la revendication 3, caractérisé en ce que la paroi métallique protégeant le mélange de poudre de chaleogénure ternaire de molybdène de type Pb Mo 6 58 et de poudre d'argent est en niobium. 35